УСОВЕРШЕНСТВОВАННЫЙ ПАССИВАТОР/ЛОВУШКА МЕТАЛЛА ДЛЯ ПРОЦЕССОВ КФК

1. Способ пассивирования и/или улавливания по меньшей мере одной металлической примеси из жидкого нефтепродукта в установке КФК, содержащий: контактирование указанного жидкого нефтепродукта, который содержит по меньшей мере одну металлическую примесь, с каталитической смесью, содержащей 1) катализатор КФК, и 2) пассиватор/ловушку металла, которые содержат смесь R, Sb, и необязательно М, где R представляет собой окислительно-восстановительный элемент и М представляет собой необязательный активатор.
2. Способ по п. 1, где указанный жидкий нефтепродукт выбирают из сжиженных нефтяных газов, нефти без легких фракций, остаточных нефтепродуктов, слабо крекированной нефти, и их смеси.
2+/3+
3+/4+
2+/3+
5+/6+
3. Способ по п. 1, где указанный окислительно-восстановительный элемент R выбирают из Fe, Ce, Cr, U, Sn, или Mn.
4. Способ по п. 1, где указанный активатор М выбирают из оксидов Na, Zn, W, Те, Мо, Са, Ва, Mg, Mn, Sn, или Cu.
5. Способ по п. 1, где по меньшей мере одну указанную металлическую примесь выбирают из никеля, ванадия или их смесей.
6. Способ по п. 1, где указанный жидкий нефтепродукт содержит остаточный нефтепродукт.
7. Способ по п. 1, где указанная металлическая примесь присутствует в указанном жидком нефтепродукте в количестве, которое составляет по меньшей мере приблизительно 0,1 млн.ч.
8. Способ по п. 1, где указанная металлическая примесь присутствует в указанном жидком нефтепродукте в количестве, которое составляет до 200 млн.ч.
9. Способ по п. 1, где после контактирования указанного жидкого нефтепродукта с указанной каталитической смесью, указанный катализатор КФК имеет отложение, которое составляет по меньшей мере 300 млн.ч. указанной металлической примеси.
10. Способ по п. 1, где после контактирования указанного жидкого нефтепродукта с указанной каталитической смесью, указанный катализатор КФК имеет отложение, которое составляет до 40000 млн.ч. указанной металлической примеси.
2+/3+
11. Способ по п. 3, где указанное R представляет собой Fe.
12. Способ по п. 4, где указанное М представляет собой оксид Zn, W, Мо, Mn или Sn.
13. Способ по п. 1, где атомное соотношение R:Sb:M составляет 0,1-10 - 0,1-10 - 0-10.
14. Способ по п. 13, где указанное атомное соотношение R:Sb:M составляет 0,1-3 - 0,1-3 - 0-5.
15. Способ по п. 1, где указанный пассиватор/ловушка металла дополнительно содержит носитель-подложку, выбранный из одного или более из I) цеолита in-situ, II) кальцинированного каолина, III) оксида алюминия, и IV) S102.
16. Способ по п. 13, где указанный носитель-подложка представляет собой кальцинированный каолин.
17. Способ по п. 15, где указанный носитель-подложка присутствует в количестве, которое составляет приблизительно 5-70 мас.% указанного пассиватора/ловушки.
18. Способ по п. 1, где указанный пассиватор/ловушка присутствует в количестве, которое составляет приблизительно 1-25 мас.%  указанной каталитической смеси.
19. Способ по п. 1, где указанная каталитическая смесь дополнительно содержит инертный носитель.
2
20. Способ по п. 19, где указанный инертный носитель выбирают из одного или более из I) цеолита in-situ, II) кальцинированного каолина, III) оксида алюминия, и IV) SiO.
21. Способ по п. 20, где указанный инертный носитель представляет собой кальцинированный каолин.
22. Способ по п. 1, где указанная каталитическая смесь поддерживает по меньшей мере 55% степени превращения во время переработки указанного жидкого нефтепродукта в указанной установке КФК.